(57)【特許請求の範囲】
【請求項１】
含フッ素エーテル、含フッ素エステルおよび含フッ素鎖状カーボネートよりなる群から選ばれる少なくとも１種のフッ素系溶媒（Ｉ）と１，２−ジアルキル−１，２−ジフルオロエチレンカーボネート（ＩＩ）と他のカーボネート（ＩＩＩ）を含み、
１，２−ジアルキル−１，２−ジフルオロエチレンカーボネート（ＩＩ）の配合量は、（Ｉ）と（ＩＩ）と（ＩＩＩ）の合計を１００体積％とするとき、０．１体積％以上、３０体積％以下である
リチウム二次電池の電解質塩溶解用溶媒。
【請求項２】
フッ素系溶媒（Ｉ）が、
式（ＩＡ）：
Ｒｆ１ＯＲｆ２
（式中、Ｒｆ１は炭素数３〜６の含フッ素アルキル基、Ｒｆ２は炭素数２〜６の含フッ素アルキル基）で示される含フッ素エーテル、
式（ＩＢ）：
Ｒｆ３ＣＯＯＲｆ４
（式中、Ｒｆ３は炭素数１〜２のフッ素原子を含んでいてもよいアルキル基、Ｒｆ４は炭素数１〜４のフッ素原子を含んでいてもよいアルキル基であって、Ｒｆ３およびＲｆ４の少なくともいずれか一方は含フッ素アルキル基である）で示される含フッ素エステル、
および
式（ＩＣ）：
Ｒｆ５ＯＣＯＯＲｆ６
（式中、Ｒｆ５は炭素数１〜４の含フッ素アルキル基、Ｒｆ６は炭素数１〜４のフッ素原子を含んでいてもよいアルキル基）で示される含フッ素鎖状カーボネート
よりなる群から選ばれる少なくとも１種である請求項１記載の溶媒。
【請求項３】
他のカーボネート（ＩＩＩ）が、非フッ素環状カーボネート（ＩＩＩＡ）および非フッ素鎖状カーボネート（ＩＩＩＢ）である請求項１または２記載の溶媒。
【請求項４】
非フッ素環状カーボネート（ＩＩＩＡ）が、エチレンカーボネートおよびプロピレンカーボネートの１種または混合物である請求項３記載の溶媒。
【請求項５】
非フッ素鎖状カーボネート（ＩＩＩＢ）が、ジメチルカーボネート、メチルエチルカーボネートおよびジエチルカーボネートの１種または混合物である請求項３記載の溶媒。
【請求項６】
１，２−ジアルキル−１，２−ジフルオロエチレンカーボネート（ＩＩ）が、１，２−ジメチル−１，２−ジフルオロエチレンカーボネートである請求項１〜５のいずれかに記載の溶媒。
【請求項７】
１，２−ジメチル−１，２−ジフルオロエチレンカーボネート（ＩＩ）が、ｃｉｓ−体である請求項６記載の溶媒。
【請求項８】
１，２−ジメチル−１，２−ジフルオロエチレンカーボネート（ＩＩ）が、ｔｒａｎｓ−体である請求項６記載の溶媒。
【請求項９】
（Ｉ）と（ＩＩ）と（ＩＩＩ）の合計を１００体積％としたときに、フッ素系溶媒（Ｉ）が１０〜６０体積％である請求項１〜８のいずれかに記載の溶媒。
【請求項１０】
（Ｉ）と（ＩＩ）と（ＩＩＩＡ）と（ＩＩＩＢ）の合計を１００体積％としたときに、（Ｉ）が１０〜６０体積％、（ＩＩ）が０．１〜１０体積％、（ＩＩＩＡ）が１０〜５０体積％、および（ＩＩＩＢ）が０〜７９．９体積％である請求項３〜９のいずれかに記載の溶媒。
【請求項１１】
請求項１〜１０のいずれかに記載の電解質塩溶解用溶媒と電解質塩を含むリチウム二次電池の非水電解液。
【請求項１２】
請求項１１記載の非水電解液を用いたリチウム二次電池。
【発明の詳細な説明】
【技術分野】
【０００１】
本発明は、リチウム二次電池の電解質塩溶解用溶媒、およびその溶媒と電解質塩を含む非水電解液、さらにはその非水電解液を用いたリチウム二次電池に関する。
【背景技術】
【０００２】
リチウム二次電池用の非水電解液に対する要求特性は年々厳しくなってきている。そうした要求特性の１つとして、負極金属表面に形成される保護膜に金属がデンドライト状に析出し、電池のレート特性、さらにはサイクル特性が低下することがあるほか、最悪の場合、デントライトが正極上に達し短絡が起こり発火する危険性があり、これらの問題を解決することが求められている。
【０００３】
この問題の解決方法として、優秀な電解質塩溶解用溶媒であるエチレンカーボネートをフッ素化することにより、デンドライトの形成を抑制したり、サイクル特性の向上を図ろうとしたりしている（特許文献１〜５）。
【０００４】
エチレンカーボネートのフッ素化は、被膜（保護膜）形成能を高めるためにモノフルオロ化からジフルオロ化に進んできている（特許文献１〜３）。
【０００５】
しかし、ジフルオロエチレンカーボネートは、加水分解性が不安定で高く使用しにくく、合成・精製が困難であるにも拘わらず、被膜形成能はモノフルオロエチレンカーボネートと変わらないため、利用が進んでいない。
【０００６】
フッ素化は置換エチレンカーボネートについても記載されており（特許文献４〜５）、特許文献４には非常に広範囲の一般式が提案されており、その例示化合物も多数列挙されているが、実際に実施例で使用されているフッ素化エチレンカーボネートは特許文献１〜３と同様のモノフルオロエチレンカーボネートおよびジフルオロエチレンカーボネートだけである。
【０００７】
特許文献５には、デンドライトの形成を抑制する効果があるとして、置換基としてメチル基を有するフルオロエチレンカーボネートが記載されている。しかし、この特許文献５でも実施例で実際に使用されているフッ素化エチレンカーボネートは１−メチル−２，２−ジフルオロエチレンカーボネート１つだけである。また、フッ素化エチレンカーボネートの配合量も１０体積％以上、好ましくは３０体積％以上と多く配合されている。
【０００８】
また、過充電時などの安全性（たとえば不燃性や耐破壊性など）のさらなる向上も要請されている。
【０００９】
【特許文献１】特開平７−２４０２３２号公報
【特許文献２】特開２００３−１６８４８０号公報
【特許文献３】特開２００４−３１９３１７号公報
【特許文献４】特開２００７−１８８８７３号公報
【特許文献５】特開平８−３０６３６４号公報
【発明の開示】
【発明が解決しようとする課題】
【００１０】
本発明は、放電容量、レート特性、さらにはサイクル特性にも特異的に優れたリチウム二次電池を与え、しかも不燃性（安全性）が向上した非水電解液用溶媒、その溶媒を用いた非水電解液、さらにはリチウム二次電池を提供することを目的とする。
【課題を解決するための手段】
【００１１】
本発明は、含フッ素エーテル（ＩＡ）、含フッ素エステル（ＩＢ）および含フッ素鎖状カーボネート（ＩＣ）よりなる群から選ばれる少なくとも１種のフッ素系溶媒（Ｉ）と１，２−ジアルキル−１，２−ジフルオロエチレンカーボネート（II）と他のカーボネート（III）を含むリチウム二次電池の電解質塩溶解用溶媒に関する。
【００１２】
フッ素系溶媒（Ｉ）としては、
式（ＩＡ）：
Ｒｆ1ＯＲｆ2
（式中、Ｒｆ1は炭素数３〜６の含フッ素アルキル基、Ｒｆ2は炭素数２〜６の含フッ素アルキル基）で示される含フッ素エーテル、
式（ＩＢ）：
Ｒｆ3ＣＯＯＲｆ4
（式中、Ｒｆ3は炭素数１〜２のフッ素原子を含んでいてもよいアルキル基、Ｒｆ4は炭素数１〜４のフッ素原子を含んでいてもよいアルキル基であって、Ｒｆ3およびＲｆ4の少なくともいずれか一方は含フッ素アルキル基である）で示される含フッ素エステル、
および
式（ＩＣ）：
Ｒｆ5ＯＣＯＯＲｆ6
（式中、Ｒｆ5は炭素数１〜４の含フッ素アルキル基、Ｒｆ6は炭素数１〜４のフッ素原子を含んでいてもよいアルキル基）で示される含フッ素鎖状カーボネート
よりなる群から選ばれる少なくとも１種であることが、安全性を高める点から好ましい。
【００１３】
また、他のカーボネート（III）としては、非フッ素環状カーボネート（IIIＡ）および非フッ素鎖状カーボネート（IIIＢ）であることが、レート特性やサイクル特性が良好な点から好ましい。
【００１４】
非フッ素環状カーボネート（IIIＡ）としては、エチレンカーボネートおよびプロピレンカーボネートの１種または混合物であることが、サイクル特性が良好な点から好ましい。
【００１５】
非フッ素鎖状カーボネート（IIIＢ）としては、ジメチルカーボネート、メチルエチルカーボネートおよびジエチルカーボネートの１種または混合物であることが、レート特性が良好な点から好ましい。
【００１６】
また、１，２−ジアルキル−１，２−ジフルオロエチレンカーボネート（II）としては、粘度が低い点から１，２−ジメチル−１，２−ジフルオロエチレンカーボネートが好ましい。
【００１７】
また、１，２−ジアルキル−１，２−ジフルオロエチレンカーボネート（II）にはtrans−体とcis−体があり、いずれも電極上への被膜形成効果による抵抗の低減化効果のほか、安全性向上効果を奏する。
【００１８】
（Ｉ）と（ＩＩ）と（ＩＩＩ）の合計を１００体積％としたときに、フッ素系溶媒（Ｉ）が１０〜６０体積％、１，２−ジアルキル−１，２−ジフルオロエチレンカーボネート（ＩＩ）が３０体積％以下であることが、安全性を高める点から好ましい。
【００１９】
また、（Ｉ）と（II）と（IIIＡ）と（IIIＢ）の合計を１００体積％としたときに、（Ｉ）が１０〜６０体積％、（II）が０．１〜１０体積％、（IIIＡ）が１０〜５０体積％、さらに好ましくは１０〜４０体積％、および（IIIＢ）が０〜７９．９体積％であることが、安全性が向上し、また電池特性が良好な点から好ましい。
【００２０】
本発明はまた、これらの電解質塩溶解用溶媒と電解質塩を含むリチウム二次電池の非水電解液にも関する。
【００２１】
さらにまた本発明は、本発明の非水電解液を用いたリチウム二次電池にも関する。
【発明の効果】
【００２２】
本発明によれば、１，２−ジアルキル−１，２−ジフルオロエチレンカーボネート（ＩＩ）が特異的に加水分解されにくく、この１，２−ジアルキル−１，２−ジフルオロエチレンカーボネート（ＩＩ）とフッ素系溶媒（Ｉ）、さらには非フッ素環状カーボネート（ＩＩＩＡ）や非フッ素鎖状カーボネート（ＩＩＩＢ）などの他のカーボネート（ＩＩＩ）とを併用することにより、放電容量、レート特性、さらにはサイクル特性にも特異的に優れたリチウム二次電池を与え、しかも不燃性（安全性）が向上した電解質塩溶解用溶媒、その溶媒を用いた電解液、さらにはリチウム二次電池を提供することができる。
【発明を実施するための最良の形態】
【００２３】
本発明の電解質塩溶解用溶媒は、フッ素系溶媒（Ｉ）と１，２−ジアルキル−１，２−ジフルオロエチレンカーボネート（ＩＩ）と他のカーボネート（ＩＩＩ）とを含む。
【００２４】
以下各成分および配合割合について説明する。
【００２５】
（Ｉ）フッ素系溶媒（含フッ素エーテル（ＩＡ）、含フッ素エステル（ＩＢ）および含フッ素鎖状カーボネート（ＩＣ）よりなる群から選ばれる少なくとも１種）
フッ素系溶媒（Ｉ）を含有させることにより、電解液を難燃化する作用や、低温特性を改善する作用、さらにはレート特性の向上、耐酸化性の向上といった効果が得られる。
【００２６】
含フッ素エーテル（ＩＡ）としては、たとえば特開平０８−０３７０２４号公報、特開平０９−０９７６２７号公報、特開平１１−０２６０１５号公報、特開２０００−２９４２８１号公報、特開２００１−０５２７３７号公報、特開平１１−３０７１２３号公報などに記載された化合物が例示できる。
【００２７】
なかでも、式（ＩＡ）：
Ｒｆ1ＯＲｆ2
（式中、Ｒｆ1は炭素数３〜６の含フッ素アルキル基、Ｒｆ2は炭素数２〜６の含フッ素アルキル基）で示される含フッ素エーテルが、他溶媒との相溶性が良好で適切な沸点を有する点から好ましい。
【００２８】
特にＲｆ１としては、たとえばＨＣＦ２ＣＦ２ＣＨ２−、ＨＣＦ２ＣＦ２ＣＦ２ＣＨ２−、ＨＣＦ２ＣＦ２ＣＦ２ＣＦ２ＣＨ２−、ＣＦ３ＣＦ２ＣＨ２−、ＣＦ３ＣＦＨＣＦ２ＣＨ２−、ＨＣＦ２ＣＦ（ＣＦ３）ＣＨ２−、ＣＦ３ＣＦ２ＣＨ２ＣＨ２−、ＣＦ３ＣＨ２ＣＨ２−Ｏ−などの炭素数３〜６の含フッ素アルキル基が例示でき、また、Ｒｆ２としてはたとえば−ＣＦ２ＣＦ２Ｈ、−ＣＦ２ＣＦＨＣＦ３、−ＣＦ２ＣＦ２ＣＦ２Ｈ、−ＣＨ２ＣＨ２ＣＦ３、−ＣＨ２ＣＦＨＣＦ３、−ＣＨ２ＣＨ２ＣＦ２ＣＦ３などの炭素数２〜６の含フッ素アルキル基が例示できる。なかでもＲｆ１は炭素数３〜４の含フッ素アルキル基であり、Ｒｆ２は炭素数２〜３の含フッ素アルキル基であることが、イオン伝導性が良好な点から特に好ましい。
【００２９】
含フッ素エーテル（ＩＡ）の具体例としては、たとえばＨＣＦ2ＣＦ2ＣＨ2ＯＣＦ2ＣＦ2Ｈ、ＣＦ3ＣＦ2ＣＨ2ＯＣＦ2ＣＦ2Ｈ、ＨＣＦ2ＣＦ2ＣＨ2ＯＣＦ2ＣＦＨＣＦ3、ＣＦ3ＣＦ2ＣＨ2ＯＣＦ2ＣＦＨＣＦ3、ＨＣＦ2ＣＦ2ＣＨ2ＯＣＨ2ＣＦＨＣＦ3、ＣＦ3ＣＦ2ＣＨ2ＯＣＨ2ＣＦＨＣＦ3などの１種または２種以上が例示でき、なかでもＨＣＦ2ＣＦ2ＣＨ2ＯＣＦ2ＣＦ2Ｈ、ＣＦ3ＣＦ2ＣＨ2ＯＣＦ2ＣＦ2Ｈ、ＨＣＦ2ＣＦ2ＣＨ2ＯＣＦ2ＣＦＨＣＦ3、ＣＦ3ＣＦ2ＣＨ2ＯＣＦ2ＣＦＨＣＦ3が、他溶媒との相溶性が良好でレート特性も良好な点から特に好ましい。
【００３０】
含フッ素エステル（ＩＢ）としては、式（ＩＢ）：
Ｒｆ3ＣＯＯＲｆ4
（式中、Ｒｆ3は炭素数１〜２のフッ素原子を含んでいてもよいアルキル基、Ｒｆ4は炭素数１〜４のフッ素原子を含んでいてもよいアルキル基であって、Ｒｆ3およびＲｆ4の少なくともいずれか一方は含フッ素アルキル基である）で示される含フッ素エステルが、難燃性が高く、かつ他溶媒との相溶性が良好な点から好ましい。
【００３１】
Ｒｆ３としては、たとえばＨＣＦ２−、ＣＦ３−、ＣＦ３ＣＦ２−、ＨＣＦ２ＣＦ２−、ＣＨ３ＣＦ２−、ＣＦ３ＣＨ２−、ＣＨ３−、ＣＨ３ＣＨ２−、などが例示でき、なかでもＣＦ３−、ＨＣＦ２−、ＣＦ３−が、レート特性が良好な点から特に好ましい。
【００３２】
Ｒｆ4としては、たとえば−ＣＦ3、−ＣＦ2ＣＦ3、−ＣＨ2ＣＦ3、−ＣＨ2ＣＨ2ＣＦ3、−ＣＨ（ＣＦ3）2、−ＣＨ2ＣＦ2ＣＦＨＣＦ3、−ＣＨ2Ｃ2Ｆ5、−ＣＨ2ＣＦ2ＣＦ2Ｈ、−ＣＨ2ＣＨ2Ｃ2Ｆ5、−ＣＨ2ＣＦ2ＣＦ3、−ＣＨ2ＣＦ2ＣＦ2Ｈ、−ＣＨ2ＣＦ2ＣＦ2ＣＦ3などの含フッ素アルキル基、−ＣＨ3、−Ｃ2Ｈ5、−Ｃ3Ｈ7、−ＣＨ（ＣＨ3）ＣＨ3などの非フッ素アルキル基が例示でき、なかでも−ＣＨ2ＣＦ3、−ＣＨ2Ｃ2Ｆ5、−ＣＨ（ＣＦ3）2、−ＣＨ2ＣＦ2ＣＦ2Ｈ、−ＣＨ3、−Ｃ2Ｈ5が、他溶媒との相溶性が良好な点から特に好ましい。
【００３３】
含フッ素エステル（ＩＢ）の具体例としては、
１．両方が含フッ素アルキル基であるもの：
ＣＦ3Ｃ（＝Ｏ）ＯＣＨ2ＣＦ3、ＣＦ3Ｃ（＝Ｏ）ＯＣＨ2ＣＦ2ＣＦ3、ＣＦ3Ｃ（＝Ｏ）ＯＣＨ2ＣＦ2ＣＦ2Ｈ、ＨＣＦ2Ｃ（＝Ｏ）ＯＣＨ2ＣＦ3、ＨＣＦ2Ｃ（＝Ｏ）ＯＣＨ2ＣＦ2ＣＦ3、ＨＣＦ2Ｃ（＝Ｏ）ＯＣＦ2ＣＦ2Ｈ
２．Ｒｆ3が含フッ素アルキル基であるもの：
ＣＦ3Ｃ（＝Ｏ）ＯＣＨ3、ＣＦ3Ｃ（＝Ｏ）ＯＣＨ2ＣＨ3、ＨＣＦ2Ｃ（＝Ｏ）ＯＣＨ3、ＨＣＦ2Ｃ（＝Ｏ）ＯＣＨ2ＣＨ3、ＣＨ3ＣＦ2Ｃ（＝Ｏ）ＯＣＨ3、ＣＨ3ＣＦ2Ｃ（＝Ｏ）ＯＣＨ2ＣＨ3、ＣＦ3ＣＦ2Ｃ（＝Ｏ）ＯＣＨ3、ＣＦ3ＣＦ2Ｃ（＝Ｏ）ＯＣＨ2ＣＨ3
３．Ｒｆ4が含フッ素アルキル基であるもの：
ＣＨ3Ｃ（＝Ｏ）ＯＣＨ2ＣＦ3、ＣＨ3Ｃ（＝Ｏ）ＯＣＨ2ＣＦ2ＣＦ3、ＣＨ3Ｃ（＝Ｏ）ＯＣＨ2ＣＦ2ＣＦ2Ｈ、ＣＨ3ＣＨ2Ｃ（＝Ｏ）ＯＣＨ2ＣＦ3、ＣＨ3ＣＨ2Ｃ（＝Ｏ）ＯＣＨ2ＣＦ2ＣＦ3、ＣＨ3ＣＨ2Ｃ（＝Ｏ）ＯＣＨ2ＣＦ2ＣＦ2Ｈ
などの１種または２種以上が例示でき、なかでも、前記２．Ｒｆ3が含フッ素アルキル基であるもの、および３．Ｒｆ4が含フッ素アルキル基であるものが好ましく、なかでも、ＣＦ3Ｃ（＝Ｏ）ＯＣＨ3、ＣＦ3Ｃ（＝Ｏ）ＯＣＨ2ＣＨ3、ＨＣＦ2Ｃ（＝Ｏ）ＯＣＨ3、ＨＣＦ2Ｃ（＝Ｏ）ＯＣＨ2ＣＨ3、ＣＨ3Ｃ（＝Ｏ）ＯＣＨ2ＣＦ3、ＣＨ3Ｃ（＝Ｏ）ＯＣＨ2ＣＦ2ＣＦ3が、他溶媒との相溶性およびレート特性が良好な点から特に好ましい。
【００３４】
含フッ素鎖状カーボネート（ＩＣ）としては、たとえば式（ＩＣ）：
Ｒｆ5ＯＣＯＯＲｆ6
（式中、Ｒｆ5は炭素数１〜４の含フッ素アルキル基、Ｒｆ6は炭素数１〜４のフッ素原子を含んでいてもよいアルキル基）で示される含フッ素鎖状カーボネートが、難燃性が高く、かつレート特性が良好な点から好ましい。
【００３５】
Ｒｆ5としては、たとえばＣＦ3−、Ｃ2Ｆ5−、（ＣＦ3）2ＣＨ−、ＣＦ3ＣＨ2−、Ｃ2Ｆ5ＣＨ2−、ＨＣＦ2ＣＦ2ＣＨ2−、ＣＦ2ＣＦＨＣＦ2ＣＨ2−などが例示でき、Ｒｆ6としては、たとえばＣＦ3−、Ｃ2Ｆ5−、（ＣＦ3）2ＣＨ−、ＣＦ3ＣＨ2−、Ｃ2Ｆ5ＣＨ2−、ＨＣＦ2ＣＦ2ＣＨ2−、ＣＦ2ＣＦＨＣＦ2ＣＨ2−などの含フッ素アルキル基、−ＣＨ3、−Ｃ2Ｈ5、−Ｃ3Ｈ7、−ＣＨ（ＣＨ3）ＣＨ3などの非フッ素アルキル基が例示できる。なかでもＲｆ5としてはＣＦ3ＣＨ2−、Ｃ2Ｆ5ＣＨ2−が、Ｒｆ6としてはＣＦ3ＣＨ2−、Ｃ2Ｆ5ＣＨ2−、−ＣＨ3、−Ｃ2Ｈ5が、粘性が適切で、他溶媒との相溶性およびレート特性が良好な点から特に好ましい。
【００３６】
含フッ素鎖状カーボネート（ＩＣ）の具体例としては、たとえばＣＦ3ＣＨ2ＯＣＯＯＣＨ2ＣＦ3、ＣＦ3ＣＦ2ＣＨ2ＯＣＯＯＣＨ2ＣＦ2ＣＦ3、ＣＦ3ＣＦ2ＣＨ2ＯＣＯＯＣＨ3、ＣＦ3ＣＨ2ＯＣＯＯＣＨ3、ＣＦ3ＣＨ2ＯＣＯＯＣＨ3、ＣＦ3ＣＨ2ＯＣＯＯＣＨ2ＣＨ3などの含フッ素鎖状カーボネートの１種または２種以上が例示でき、なかでもＣＦ3ＣＨ2ＯＣＯＯＣＨ2ＣＦ3、ＣＦ3ＣＦ2ＣＨ2ＯＣＯＯＣＨ2ＣＦ2ＣＦ3、ＣＦ3ＣＨ2ＯＣＯＯＣＨ3、ＣＦ3ＣＨ2ＯＣＯＯＣＨ2ＣＨ3が、粘性が適切で、難燃性、他溶媒との相溶性およびレート特性が良好な点から特に好ましい。また、たとえば特開平０６−２１９９２号公報、特開２０００−３２７６３４号公報、特開２００１−２５６９８３号公報などに記載された化合物も例示できる。
【００３７】
フッ素系溶媒（Ｉ）のうち、粘性が適切で、電解質塩の溶解性、レート特性が良好な点から含フッ素エーテル（ＩＡ）および含フッ素カーボネート（ＩＣ）が好ましく、特にサイクル特性が良好な点から含フッ素エーテル（ＩＡ）が好ましい。
【００３８】
含フッ素エーテル（ＩＡ）、含フッ素エステル（ＩＢ）および含フッ素鎖状カーボネート（ＩＣ）は単独でも、併用してもよい。併用する場合、（ＩＡ）と（ＩＢ）の組合せ、（ＩＡ）と（ＩＣ）の組合せが、低粘性、他溶媒との相溶性が良好な点から好ましい。
【００３９】
フッ素系溶媒（Ｉ）は、（Ｉ）＋（II）＋（III）を１００体積％とするとき、１０〜６０体積％であることが、電解液を難燃化する作用や、低温特性を改善する作用、さらにはレート特性の向上、耐酸化性の向上に優れる点から好ましい。さらに２０〜６０体積％、また３０〜５０体積％、特に３０〜４５体積％のときに、安全性が特に向上することから好ましい。
【００４０】
（II）１，２−ジアルキル−１，２−ジフルオロエチレンカーボネート
含フッ素環状カーボネートの範疇に入るが、そのうちの１位にフッ素原子とアルキル基が置換し、２位にもフッ素原子とアルキル基が置換したエチレンカーボネートである。１位と２位のアルキル基は同じでも異なっていてもよい。アルキル基としては、メチル、エチル、プロピルという炭素数１〜３のアルキル基が、粘度が低い点から好ましい。
【００４１】
具体的には、１，２−ジメチル−１，２−ジフルオロエチレンカーボネート、１，２−ジエチル−１，２−ジフルオロエチレンカーボネート、１−メチル−２−エチル−１，２−ジフルオロエチレンカーボネートなどがあげられ、特に粘度が低い点から１，２−ジメチル−１，２−ジフルオロエチレンカーボネートが好ましい。
【００４２】
また、１，２−ジアルキル−１，２−ジフルオロエチレンカーボネート（II）にはtrans−体とcis−体があり、いずれも電極上への被膜形成効果による抵抗の低減化効果のほか、安全性向上効果を奏する。なお、cis−体の方が酸化電位が高い。
【００４３】
なお、１，２−ジアルキル−１，２−ジフルオロエチレンカーボネート（ＩＩ）のｃｉｓ−体およびｔｒａｎｓ−体は新規な化合物であり、たとえばつぎの方法により製造できる。
【００４４】
（１）二フッ化カルボニルと式（１）：
【化１】
0005401836.tif 000002
（式中、Ｒ1およびＲ2は同じかまたは異なり、いずれもアルキル基）で示されるジケトン化合物を塩基の存在下に溶媒中で反応させて、cis−体とtrans−体の混合物を合成し、分別蒸留によりcis−体とtrans−体を単離する。
【００４５】
（２）二塩素化カルボニルと式（１）のジケトン化合物とを反応させて１，２−ジアルキル−１，２−ジクロロエチレンカーボネートを合成する。得られた１，２−ジアルキル−１，２−ジクロロエチレンカーボネートは塩素原子の立体障害のためにtrans−体になり、このtrans−体にフッ素化剤（フッ化カリウムなど）やフッ素ガスを反応させてtrans−１，２−ジアルキル−１，２−ジフルオロエチレンカーボネートを得る。
【００４６】
この１，２−ジアルキル−１，２−ジフルオロエチレンカーボネート（ＩＩ）は類似の含フッ素エチレンカーボネート、たとえばモノフルオロエチレンカーボネートやジアルキルモノフルオロエチレンカーボネートなどのモノフルオロエチレンカーボネートに比して、リチウム二次電池の放電容量、レート特性、サイクル特性の向上効果、抵抗の低減化効果が奏され、また電極上への被膜形成効果による安全性向上にも優れており、また、ジフルオロエチレンカーボネートやジフルオロモノアルキルエチレンカーボネートなどの他のジフルオロエチレンカーボネートに比して、加水分解しにくく、しかもリチウム二次電池の放電容量、レート特性、サイクル特性の向上効果、抵抗の低減化効果が奏され、また電極上への被膜形成効果により安全性向上にも優れている。なかでも、ｃｉｓ−１，２−ジアルキル−１，２−ジフルオロエチレンカーボネートが、リチウム二次電池の放電容量、レート特性、サイクル特性が共に大きく、また電極上への被膜形成効果も大きいため最も優れている。
【００４７】
１，２−ジアルキル−１，２−ジフルオロエチレンカーボネート（II）の配合量は、（Ｉ）＋（II）＋（III）を１００体積％とするとき、３０体積％以下が好ましい。成分（II）が多くなると放電容量が低下する傾向にある。成分（II）は比較的少ない量でその効果を発揮できる。好ましくは１０体積％以下である。有効な下限値は、０．１体積％、さらには０．５体積％が好ましい。
【００４８】
また、１，２−ジアルキル−１，２−ジフルオロエチレンカーボネート（II）は特に負極に良質な被膜を形成し、その結果、抵抗を低減するものと考えられる。したがって、黒鉛などの炭素質材料を負極に用いた場合、（Ｉ）＋（II）＋（III）を１００体積％とするとき、特に５体積％またはそれ以下が好ましい。また、合金系の材料を負極に用いた場合は、炭素質材料系よりも厚い被膜が必要なため、１０体積％未満が好ましい。
【００４９】
（III）他のカーボネート
本発明においては、（Ｉ）と（II）に加えて、他の公知のカーボネートを配合する。他のカーボネートとしては、含フッ素鎖状カーボネート（ＩＣ）および１，２−ジアルキル−１，２−ジフルオロエチレンカーボネート（II）以外であれば鎖状カーボネートでも環状カーボネートでもよく、含フッ素カーボネートでも非フッ素カーボネートでもよいが、低温特性およびサイクル特性が良好な点から、非フッ素環状カーボネート（IIIＡ）と非フッ素鎖状カーボネート（IIIＢ）が好ましい。
【００５０】
（IIIＡ）非フッ素環状カーボネート
非フッ素系環状カーボネート（IIIＡ）としては、エチレンカーボネート、プロピレンカーボネート、ブチレンカーボネート、ビニルエチレンカーボネートなどの１種または２種以上があげられる。なかでも、エチレンカーボネート（ＥＣ）、プロピレンカーボネート（ＰＣ）は誘電率が高く、また電解質塩の溶解性に特に優れており、本発明の電解液に好ましい。
【００５１】
この非フッ素環状カーボネートは、電解質塩の溶解力に優れるほか、レート特性の向上、誘電率の向上といった特性をもつ。
【００５２】
また、ビニレンカーボネートやモノフルオロエチレンカーボネートも、サイクル特性の改善のために、追加（任意）成分として配合することも可能である。配合量としては、電解液全体に対して０．１〜１０体積％が望ましい。
【００５３】
（IIIＢ）非フッ素鎖状カーボネート
非フッ素鎖状カーボネート（IIIＢ）としては、たとえばＣＨ3ＣＨ2ＯＣＯＯＣＨ2ＣＨ3（ジエチルカーボネート；ＤＥＣ）、ＣＨ3ＣＨ2ＯＣＯＯＣＨ3（エチルメチルカーボネート；ＥＭＣ）、ＣＨ3ＯＣＯＯＣＨ3（ジメチルカーボネート；ＤＭＣ）、ＣＨ3ＯＣＯＯＣＨ2ＣＨ2ＣＨ3（メチルプロピルカーボネート）などの炭化水素系鎖状カーボネートの１種または２種以上があげられる。これらのうち粘性が低く、かつ低温特性が良好なことから、ＤＥＣ、ＥＭＣ、ＤＭＣが好ましい。
【００５４】
配合割合は、（Ｉ）＋（II）＋（III）を１００体積％としたときに、非フッ素環状カーボネート（IIIＡ）が１０〜４０体積％、非フッ素鎖状カーボネート（IIIＢ）が０〜７９．９体積％であることが、安全性のさらなる向上、また電池特性が良好な点から好ましい。
【００５５】
非フッ素環状カーボネート（IIIＡ）の含有量が多くなりすぎると、他の成分との相溶性が低下し、特に冬季の外気温や冷凍庫の室温といった低温雰囲気下（たとえば−３０〜−２０℃）において、他の成分と層分離を起こしてしまうことがある。この観点から、好ましい上限は３５体積％、さらには３０体積％である。一方、少なすぎると溶媒全体の電解質塩の溶解性が低下し、所望の電解質濃度（０．８モル／リットル以上）が達成できない。
【００５６】
また非フッ素鎖状カーボネート（IIIＢ）は粘度が低いため、低温特性の向上に効果がある。したがって、低温特性を向上させる必要がある場合には、適当量を配合すればよい。しかし、引火点が比較的低いため、電池の安全性を損なわない程度に止めておくことが望ましい。
【００５７】
以上の観点から、好ましい電解質塩溶解用溶媒としては、（Ｉ）＋（ＩＩ）＋（ＩＩＩＡ）＋（ＩＩＩＢ）を１００体積％としたときに、フッ素系溶媒（Ｉ）、特に含フッ素エーテル（ＩＡ）が１０〜６０体積％、非フッ素環状カーボネート（ＩＩＩＡ）が１０〜５０体積％、非フッ素鎖状カーボネート（ＩＩＩＢ）が０〜７９．９体積％、および１，２−ジアルキル−１，２−ジフルオロエチレンカーボネート（ＩＩ）が０．１〜１０体積％のものがあげられる。
【００５８】
本発明の電解質塩溶解用溶媒は成分（Ｉ）、（ＩＩ）および（ＩＩＩ）のみで本発明の課題を解決できるが、電解質塩溶解用溶媒として周知の他の溶媒をさらに配合してもよい。その種類および配合量は本発明の課題の解決を損なわない範囲とする必要がある。
【００５９】
本発明はまた、本発明の電解質塩溶解用溶媒と電解質塩とを含むリチウム二次電池用電解液にも関する。
【００６０】
本発明の非水電解液に使用する電解質塩としては、たとえばＬｉＣｌＯ4、ＬｉＡｓＦ6、ＬｉＢＦ4、ＬｉＰＦ6、ＬｉＮ（ＳＯ2ＣＦ3）2、ＬｉＮ（ＳＯ2Ｃ2Ｆ5）2などがあげられ、サイクル特性が良好な点から特にＬｉＰＦ6、ＬｉＢＦ4、ＬｉＮ（ＳＯ2ＣＦ3）2、ＬｉＮ（ＳＯ2Ｃ2Ｆ5）2またはこれらの組合せが好ましい。
【００６１】
リチウムイオン二次電池としての実用的な性能を確保するためには、電解質塩の濃度を０．５モル／リットル以上、さらには０．８モル／リットル以上にすることが要求されている。上限は、通常１．５モル／リットルである。本発明の電解質塩溶解用溶媒は、電解質塩の濃度をこれらの要求を満たす範囲にする溶解能を有している。
【００６２】
本発明の非水電解液には、成分（Ｉ）〜（III）の体積比率を崩さず、本発明の効果を損なわない範囲で、難燃剤、界面活性剤、高誘電化添加剤、サイクル特性およびレート特性改善剤、さらに安全性向上を目的とする場合は他の添加剤を配合してもよい。
【００６３】
難燃剤としては、従来より公知の難燃剤が使用できる。特にリン酸エステルは、不燃性（着火しない性質）を付与するために配合してもよい。配合量は、電解質塩溶解用溶媒に対して１〜１０体積％で着火が防止できる。
【００６４】
リン酸エステルとしては、含フッ素アルキルリン酸エステル、非フッ素系アルキルリン酸エステル、アリールリン酸エステルなどがあげられるが、含フッ素アルキルリン酸エステルが電解液の不燃化に寄与する程度が高く、少量で不燃効果をあげることから好ましい。
【００６５】
含フッ素アルキルリン酸エステルとしては、特開平１１−２３３１４１号公報に記載された含フッ素ジアルキルリン酸エステル、特開平１１−２８３６６９号公報に記載された環状のアルキルリン酸エステルのほか、含フッ素トリアルキルリン酸エステルがあげられる。
【００６６】
含フッ素トリアルキルリン酸エステルは、不燃性を与える能力が高く、また成分（Ｉ）〜（III）との相溶性も良好であることから、添加量を少なくすることができ、１〜８体積％、さらには１〜５体積％でも着火を防止することができる。
【００６７】
含フッ素トリアルキルリン酸エステルとしては、式：（ＲｆＯ）3−Ｐ＝Ｏにおいて、ＲｆがＣＦ3−、ＣＦ3ＣＦ2−、ＣＦ3ＣＨ2−、ＨＣＦ2ＣＦ2−またはＣＦ3ＣＦＨＣＦ2−であるものが好ましく、特にリン酸トリ２，２，３，３，３−ペンタフルオロプロピル、リン酸トリ２，２，３，３−テトラフルオロプロピルが好ましい。
【００６８】
さらに含フッ素環状カーボネートや含フッ素ラクトン、含フッ素スルホランなども難燃剤として例示できる。難燃剤としての含フッ素環状カーボネートとしては、たとえば、
【化２】
0005401836.tif 000003
（Ｒｆは炭素数１〜９のエーテル結合を含んでいてもよい含フッ素アルキル基）で示される含フッ素環状カーボネート（ただし成分（II）は除く）
などがあげられる。
【００６９】
界面活性剤は、容量特性、レート特性の改善を図るために、配合してもよい。
【００７０】
界面活性剤としては、カチオン性界面活性剤、アニオン性界面活性剤、非イオン性界面活性剤、両性界面活性剤のいずれでもよいが、含フッ素界面活性剤が、サイクル特性、レート特性が良好な点から好ましい。
【００７１】
たとえば、含フッ素カルボン酸塩や、含フッ素スルホン酸塩などが好ましく例示される。
【００７２】
含フッ素カルボン酸塩としては、たとえば、ＨＣＦ2Ｃ2Ｆ6ＣＯＯ-Ｌｉ+、Ｃ4Ｆ9ＣＯＯ-Ｌｉ+、Ｃ5Ｆ11ＣＯＯ-Ｌｉ+、Ｃ6Ｆ13ＣＯＯ-Ｌｉ+、Ｃ7Ｆ15ＣＯＯ-Ｌｉ+、Ｃ8Ｆ17ＣＯＯ-Ｌｉ+、ＨＣＦ2Ｃ2Ｆ6ＣＯＯ-ＮＨ4+、Ｃ4Ｆ9ＣＯＯ-ＮＨ4+、Ｃ5Ｆ11ＣＯＯ-ＮＨ4+、Ｃ6Ｆ13ＣＯＯ-ＮＨ4+、Ｃ7Ｆ15ＣＯＯ-ＮＨ4+、Ｃ8Ｆ17ＣＯＯ-ＮＨ4+、ＨＣＦ2Ｃ2Ｆ6ＣＯＯ-ＮＨ（ＣＨ3）3+、Ｃ4Ｆ9ＣＯＯ-ＮＨ（ＣＨ3）3+、Ｃ5Ｆ11ＣＯＯ-ＮＨ（ＣＨ3）3+、Ｃ6Ｆ13ＣＯＯ-ＮＨ（ＣＨ3）3+、Ｃ7Ｆ15ＣＯＯ-ＮＨ（ＣＨ3）3+、Ｃ8Ｆ17ＣＯＯ-ＮＨ（ＣＨ3）3+などがあげられる。また、含フッ素スルホン酸塩としては、たとえば、Ｃ4Ｆ9ＳＯ3-Ｌｉ+、Ｃ6Ｆ13ＳＯ3-Ｌｉ+、Ｃ8Ｆ17ＳＯ3-Ｌｉ+、Ｃ4Ｆ9ＳＯ3-ＮＨ4+、Ｃ6Ｆ13ＳＯ3-ＮＨ4+、Ｃ8Ｆ17ＳＯ3-ＮＨ4+、Ｃ4Ｆ9ＳＯ3-ＮＨ（ＣＨ3）3+、Ｃ6Ｆ13ＳＯ3-ＮＨ（ＣＨ3）3+、Ｃ8Ｆ17ＳＯ3-ＮＨ（ＣＨ3）3+などがあげられる。
【００７３】
界面活性剤の配合量は、充放電サイクル特性を低下させずに電解液の表面張力を低下させるという点から、電解質塩溶解用溶媒全体に対して０．０１〜２質量％が好ましい。
【００７４】
高誘電化添加剤としては、たとえばスルホラン、メチルスルホラン、γ−ブチロラクトン、γ−バレロラクトン、アセトニトリル、プロピオニトリルなどが例示できる。
【００７５】
過充電防止剤としては、たとえばヘキサフルオロベンゼン、フルオロベンゼン、シクロヘキシルベンゼン、ジクロロアニリン、ジフルオロアニリン、トルエンなどが例示できる。
【００７６】
レート特性の改善には、テトラヒドロフラン、シリケート化合物などが有効である。
【００７７】
本発明は、本発明の非水電解液を用いたリチウム二次電池にも関する。本発明のリチウム二次電池は、正極、負極、セパレータおよび本発明の電解液を備えており、特に正極に使用する正極活物質が、コバルト系複合酸化物、ニッケル系複合酸化物、マンガン系複合酸化物、鉄系複合酸化物およびバナジウム系複合酸化物よりなる群から選ばれる少なくとも１種であることがエネルギー密度が高く、高出力なリチウム二次電池となることから好ましい。
【００７８】
コバルト系複合酸化物としては、ＬｉＣｏＯ2が例示され、ニッケル系複合酸化物としては、ＬｉＮｉＯ2が例示され、マンガン系複合酸化物としては、ＬｉＭｎＯ2が例示される。また、ＬｉＣｏxＮｉ1-xＯ2（０＜ｘ＜１）で示されるＣｏＮｉの複合酸化物や、ＬｉＣｏxＭｎ1-xＯ2（０＜ｘ＜１）で示されるＣｏＭｎの複合酸化物や、ＬｉＮｉxＭｎ1-xＯ2（０＜ｘ＜１）、ＬｉＮｉxＭｎ2-xＯ4（０＜ｘ＜２）で示されるＮｉＭｎの複合酸化物や、ＬｉＮｉ1-x-yＣｏxＭｎyＯ2（０＜ｘ＜１、０＜y＜１、０＜ｘ＋ｙ＜１）で示されるＮｉＣｏＭｎの複合酸化物でもよい。これらのリチウム含有複合酸化物は、Ｃｏ、Ｎｉ、Ｍｎなどの金属元素の一部が、Ｍｇ、Ａｌ、Ｚｒ、Ｔｉ、Ｃｒなどの１種以上の金属元素で置換されたものであってもよい。
【００７９】
また、鉄系複合酸化物としては、たとえばＬｉＦｅＯ2、ＬｉＦｅＰＯ4が例示され、バナジウム系複合酸化物としては、たとえばＶ2Ｏ5が例示される。
【００８０】
正極活物質として、上記の複合酸化物のなかでも、容量を高くすることができる点から、ニッケル系複合酸化物またはコバルト系複合酸化物が好ましい。とくに小型リチウムイオン二次電池では、コバルト系複合酸化物を用いることはエネルギー密度が高い点と安全性の面から望ましい。
【００８１】
本発明においてとくにハイブリッド自動車用や分散電源用の大型リチウム二次電池に使用される場合は、高出力が要求されるため、正極活物質の粒子は二次粒子が主体となり、その二次粒子の平均粒子径が４０μｍ以下で平均一次粒子径１μｍ以下の微粒子を０．５〜７．０体積％含有することが好ましい。
【００８２】
平均一次粒子径が１μｍ以下の微粒子を含有させることにより電解液との接触面積が大きくなり電極と電解液の間でのリチウムイオンの拡散をより早くすることができ出力性能を向上させることができる。
【００８３】
本発明で負極に使用する負極活物質は炭素材料があげられ、リチウムイオンを挿入可能な金属酸化物や金属窒化物などもあげられる。炭素材料としては天然黒鉛、人造黒鉛、熱分解炭素類、コークス類、メソカーボンマイクロビーズ、炭素ファイバー、活性炭、ピッチ被覆黒鉛などがあげられ、リチウムイオンを挿入可能な金属酸化物としては、スズやケイ素、チタンを含む金属化合物、たとえば酸化スズ、酸化ケイ素、チタン酸リチウムなどがあげられ、金属窒化物としては、Ｌｉ２．６Ｃｏ０．４Ｎなどがあげられる。
【００８４】
本発明に使用できるセパレータはとくに制限はなく、微孔性ポリエチレンフィルム、微孔性ポリプロピレンフィルム、微孔性エチレン−プロピレンコポリマーフィルム、微孔性ポリプロピレン／ポリエチレン２層フィルム、微孔性ポリプロピレン／ポリエチレン／ポリプロピレン３層フィルムなどがあげられる。また、Ｌｉデントライトによって起こる短絡などの安全性向上を目的として作られたセパレータ上にアラミド樹脂を塗布したフィルムあるいはポリアミドイミドおよびアルミナフィラーを含む樹脂をセパレータ上に塗布したフィルムなどもあげられる（たとえば特開２００７−２９９６１２号公報、特開２００７−３２４０７３号公報参照）。
【００８５】
また、本発明のリチウム二次電池は、ハイブリッド自動車用や分散電源用の大型リチウム二次電池、携帯電話、携帯情報端末などの小型のリチウム二次電池などとして有用である。
【実施例】
【００８６】
つぎに実施例をあげて本発明を説明するが、本発明はこれらの実施例に限定されるものではない。
【００８７】
なお、以下の実施例および比較例で使用した各化合物は以下のとおりである。
成分（Ｉ）
（ＩＡ−１）：ＨＣＦ2ＣＦ2ＣＨ2ＯＣＦ2ＣＦ2Ｈ
（ＩＡ−２）：ＨＣＦ2ＣＦ2ＣＨ2ＯＣＦ2ＣＦＨＣＦ3
（ＩＡ−３）：ＣＦ3ＣＦ2ＣＨ2ＯＣＦ2ＣＦ2Ｈ
（ＩＢ−１）：ＣＦ3ＣＯＯＣＨ2ＣＦ2ＣＦ2Ｈ
（ＩＣ−１）：ＣＦ3ＣＨ2ＯＣＯＯＣＨ2ＣＦ3
成分（II）
（IIＡ）：cis−１，２−ジメチル−１，２−ジフルオロエチレンカーボネート
（IIＢ）：trans−１，２−ジメチル−１，２−ジフルオロエチレンカーボネート
（IIＣ）：cis−１，２−ジエチル−１，２−ジフルオロエチレンカーボネート
成分（IIIＡ）
（IIIＡ−１）：エチレンカーボネート
（IIIＡ−２）：プロピレンカーボネート
成分（IIIＢ）
（IIIＢ−１）：ジメチルカーボネート
（IIIＢ−２）：メチルエチルカーボネート
（IIIＢ−３）：ジエチルカーボネート
成分（IV）
（IVＡ）：ジフルオロエチレンカーボネート
電解質塩（Ｖ）
（ＶＡ）：ＬｉＰＦ6
（ＶＢ）：ＬｉＮ（Ｏ2ＳＣＦ3）2
（ＶＣ）：ＬｉＮ（Ｏ2ＳＣ2Ｆ5）2
（ＶＤ）：ＬｉＢＦ4
【００８８】
また、ＮＭＲおよびＩＲの測定はつぎのように行った。
（１）ＮＭＲ
装置：ＢＲＵＫＥＲ製のＡＣ−３００
測定条件：
19Ｆ−ＮＭＲ：２８２ＭＨｚ（トリフルオロメチルベンゼン＝−６２．３ｐｐｍ）
1Ｈ−ＭＮＲ：３００ＭＨｚ（トリフルオロメチルベンゼン＝７．５１ｐｐｍ）
（２）赤外分光分析（ＩＲ）
Perkin Elmer社製フーリエ変換赤外分光光度計１７６０Ｘで室温にて測定する。
【００８９】
合成例１（１，２−ジメチル−１，２−ジフルオロエチレンカーボネートの合成）
３ＬのＳＵＳ製オートクレーブを用いて反応を行った。反応容器内に式：
【化３】
0005401836.tif 000004
の２，３−ブタンジオン（３００ｇ  ３．４８ｍｏｌ）、ピリジン（１３８ｇ  １．７４ｍｏｌ）、ジクロロメタン（１Ｌ）を加えて撹拌した。その後室温下で、式：
【化４】
0005401836.tif 000005
の二フッ化カルボニルを０．１〜０．５ＭＰaで圧入した。発熱を伴い４６．２℃まで上昇することが確認できた。その後発熱、圧の低下が確認できなくなるまで加え続け、反応の経過はＧＣを用いて確認した。原料の２，３−ブタンジオンの消失を確認した時点で反応を終了した。反応後、系内に残存している二フッ化カルボニルをパージしたあと、つぎの後処理を行った。まず始めに反応溶液を１Ｌの純水を用いて数回クエンチした。その後下層の有機層を採取し１ＮＨＣｌ溶液１Ｌを用いて再度クエンチを行うことで残存ピリジンの除去を行った。クエンチ後、ＭｇＳＯ4で乾燥し、ろ液をエバポレーターを用いて濃縮した。このとき、式：
【化５】
0005401836.tif 000006
のtrans−体と式：
【化６】
0005401836.tif 000007
のcis−体が生成しており、比率はtrans−体：cis−体＝７６：２４（ｍｏｌ％）であった。
【００９０】
この濃縮物を５段のオルダーショー（シグマアルドリッチ社製のオルダーショーカラム）を用いて精製した。
【００９１】
その結果、trans−体に関しては３５℃（３ｍｍＨｇ）の留分として純度９９．１％（収率６０％）で、また、cis−体に関しては５２℃（２ｍｍＨｇ）の留分として純度９９．６％（収率２０％）で得られた。
【００９２】
これらの化合物をＮＭＲとＩＲで調べたところ、つぎの同定データからそれぞれ１，２−ジメチル−１，２−ジフルオロエチレンカーボネートのtrans−体とcis−体であることを確認した。
trans体に関して：
1Ｈ−ＮＭＲ（重アセトン）：１．８１〜２．００（ｍ：６Ｈ）
19Ｆ−ＮＭＲ（重アセトン）：−１９４．７〜−１９４．５（ｍ：２Ｆ）
ＩＲ：１８５３．８ｃｍ-1
cis体に関して：
1Ｈ−ＮＭＲ（重アセトン）：１．８１〜２．００（ｍ：６Ｈ）
19Ｆ−ＮＭＲ（重アセトン）：−１１３．９〜−１１２．４（ｍ：２Ｆ）
ＩＲ：１８５３．８ｃｍ-1
【００９３】
合成例２（１，２−ジエチル−１，２−ジフルオロエチレンカーボネートの合成）
３ＬのＳＵＳ製オートクレーブを用いて反応を行った。反応容器内に式：
【化７】
0005401836.tif 000008
の３，４−ヘキサンジオン（３９７ｇ  ３．４８ｍｏｌ）、ピリジン（１３８ｇ  １．７４ｍｏｌ）、ジクロロメタン（１Ｌ）を加えて撹拌した。その後室温下で、式：
【化８】
0005401836.tif 000009
の二フッ化カルボニルを０．１〜０．５ＭＰaで圧入した。発熱を伴い４６．２℃まで上昇することが確認できた。その後発熱、圧の低下が確認できなくなるまで加え続け、反応の経過はＧＣを用いて確認した。原料の３，４−ヘキサンジオンの消失を確認した時点で反応を終了した。反応後、系内に残存している二フッ化カルボニルをパージしたあと、つぎの後処理を行った。まず始めに反応溶液を１Ｌの純水を用いて数回クエンチした。その後下層の有機層を採取し１ＮＨＣｌ溶液１Ｌを用いて再度クエンチを行うことで残存ピリジンの除去を行った。クエンチ後、ＭｇＳＯ4で乾燥し、ろ液をエバポレーターを用いて濃縮した。このとき、式：
【化９】
0005401836.tif 000010
のtrans−体と、式：
【化１０】
0005401836.tif 000011
のcis−体が生成しており、比率はtrans−体：cis−体＝８５：１５（ｍｏｌ％）であった。
【００９４】
この濃縮物を５段のオルダーショー（シグマアルドリッチ社製のオルダーショーカラム）を用いて精製した。
【００９５】
その結果、trans−体に関しては５０℃（３ｍｍＨｇ）の留分として純度９９．１％（収率７０％）で、また、cis−体に関しては７０℃（２ｍｍＨｇ）の留分として純度９９．６％（収率１８％）で得られた。
【００９６】
これらの化合物をＮＭＲとＩＲで調べたところ、つぎの同定データからそれぞれ１，２−ジエチル−１，２−ジフルオロエチレンカーボネートのtrans−体とcis−体であることを確認した。
trans体に関して：
1Ｈ−ＮＭＲ（重アセトン）：０．９１〜０．９７（ｍ：６Ｈ）、１．６１〜１．８５（ｍ：４Ｈ）
19Ｆ−ＮＭＲ（重アセトン）：−１９４．７〜−１９４．５（ｍ：２Ｆ）
ＩＲ：１８５３．８ｃｍ-1
cis体に関して：
1Ｈ−ＮＭＲ（重アセトン）：０．９１〜０．９７（ｍ：６Ｈ）、１．６１〜１．８５（ｍ：６Ｈ）
19Ｆ−ＮＭＲ（重アセトン）：−１１３．９〜−１１２．４（ｍ：２Ｆ）
ＩＲ：１８５３．８ｃｍ-1
【００９７】
実施例１
成分（Ｉ）としてＨＣＦ2ＣＦ2ＣＨ2ＯＣＦ2ＣＦ2Ｈ（ＩＡ−１）、成分（II）としてcis−１，２−ジメチル−１，２−ジフルオロエチレンカーボネート（IIＡ）、成分（IIIＡ）としてエチレンカーボネート（IIIＡ−１）、成分（IIIＢ）としてジメチルカーボネート（IIIＢ−１）を４０／３／１０／４７体積％比となるように混合し、この電解質塩溶解用溶媒にさらに電解質塩としてＬｉＰＦ6を１．０モル／リットルの濃度となるように加え、２５℃にて充分に撹拌し本発明の非水電解液を調製した。
【００９８】
実施例２
成分（II）としてtrans−１，２−ジメチル−１，２−ジフルオロエチレンカーボネート（IIＢ）を用いたほかは実施例１と同様にして本発明の非水電解液を調製した。
【００９９】
比較例１
成分（Ｉ）としてＨＣＦ2ＣＦ2ＣＨ2ＯＣＦ2ＣＦ2Ｈ（ＩＡ−１）、成分（IIIＡ）としてエチレンカーボネート（IIIＡ−１）、成分（IIIＢ）としてジメチルカーボネート（IIIＢ−１）を（ＩＡ−１）／（IIIＡ−１）／（IIIＢ−１）＝４０／１０／５０体積％比となるように混合し、成分（II）を配合しなかったほかは実施例１と同様にして比較用の非水電解液を調製した。
【０１００】
これらの非水電解液について、以下の試験１を行った。
【０１０１】
試験１（内部インピーダンスの測定）
（２極式セルの作製）
ＬｉＣｏＯ2とカーボンブラックとポリフッ化ビニリデン（呉羽化学（株）製。商品名ＫＦ−１０００）を９０／３／７（質量％比）で混合した正極活物質をＮ−メチル−２−ピロリドンに分散してスラリー状としたものを正極集電体（厚さ１５μｍのアルミニウム箔）上に均一に塗布し、乾燥して正極合剤層を形成し、その後、ローラプレス機により圧縮成形した後、切断し、リード体を溶接して、帯状の正極を作製した。
【０１０２】
別途、人造黒鉛粉末（日立化成（株）製。商品名ＭＡＧ−Ｄ）に、蒸留水で分散させたスチレン−ブタジエンゴムを固形分で６質量％となるように加え、ディスパーザーで混合してスラリー状としたものを負極集電体（厚さ１０μｍの銅箔）上に均一に塗布し、乾燥し、負極合剤層を形成し、その後、ローラプレス機により圧縮成形し、切断した後、乾燥し、リード体を溶接して、帯状の負極を作製した。
【０１０３】
前記帯状の正極、負極を１６ｍｍφの大きさに切り、また、厚さ２０μｍの微孔性ポリエチレンフィルムを２５ｍｍφの大きさに切ってセパレータとし、これらを図１に縦断面分解模式図として示すように組み合わせて２極式セルとした。図１中の１は正極、２は負極、３はセパレータ、４は正極端子、５は負極端子である。このセルに実施例１〜２および比較例１で調製した電解液を２ｍｌずつ入れて密封した。容量は３ｍＡｈのセルである。セパレータなどが十分に浸透した後化成処理を行い、２極式セルを作製した。
【０１０４】
（交流インピーダンス法）
交流インピーダンスの測定は、２極式セルを１．０Ｃで４．２Ｖにて充電電流が１／１０Ｃまで充電（ＳＯＣ＝１００％）した。その後、周波数アナライザ（ソーラトロン社製の１２６０型）とポテンショ−ガルバノスタット（ソーラトロン社の１２８７型）を用いて電池の内部インピーダンスを測定した。測定条件は、振幅を±１０ｍＶ、周波数を０．１Ｈｚ〜２ｋＨｚとした。
【０１０５】
得られた内部インピーダンスの測定値について、内部インピーダンスの値（Ω）の実部（Ｒｅ  Ｚ）をＸ軸に、虚部（Ｉｍ  Ｚ）をＹ軸とするグラフにプロットし、Ｃｏｌｅ−Ｃｏｌｅプロットを作成したところ、図２に示す形状となった。
【０１０６】
図２の結果から、実施例１〜２の二極式セルでは比較例１の２極式セルと比較して半円部が小さいことから、抵抗が小さいということがわかる。
【０１０７】
試験２（熱量測定）
図３の概略平面図に示すように、前記帯状の正極を４０ｍｍ×７２ｍｍ（１０ｍｍ×１０ｍｍの正極端子付）に切り取り、また前記帯状の負極を４２ｍｍ×７４ｍｍ（１０ｍｍ×１０ｍｍの負極端子付）に切り取り、各端子にリード体を溶接した。また、厚さ２０μｍの微孔性ポリエチレンフィルムを７８ｍｍ×４６ｍｍの大きさに切ってセパレータとし、セパレータを挟むように正極と負極をセットし、これらを図３に示すようにアルミニウムラミネート包装材６内に入れ、ついで包装材６中に実施例１および比較例１で調製した電解液を２ｍｌずつ入れて密封して容量７２ｍＡｈのラミネートセルを作製した。
【０１０８】
充電放電は、１．０Ｃで４．２Ｖにて充電電流が１／１０Ｃになるまで充電し０．２Ｃ相当の電流で３．０Ｖまで放電し、引き続き、１．０Ｃで４．２Ｖにて充電電流が１／１０Ｃになるまで充電するサイクルで行った。
【０１０９】
充放電後、グローボックス中でラミネートセルを分解して正極を取り出し、正極および実施例１の電解液または比較例１の電解液０．５ｍｌを熱量測定用のセルの中に入れて熱量計測定セルとした。
【０１１０】
Setaram社製熱量計Ｃ８０に熱量測定用セルをセットし、１００〜２５０℃まで０．５℃/分で昇温して発熱量を測定した。その結果を図４に示す。
【０１１１】
図４の結果より、実施例１と比較例１の電解液を比較した場合、実施例１の電解液の方が発熱開始温度が高く、総発熱量が減っており、安全であることが分かる。
【０１１２】
実施例３
成分（II）としてcis−１，２−ジエチル−１，２−ジフロロエチレンカーボネート（IIＣ）を用いたほかは実施例１と同様にして本発明の非水電解液を調製した。
【０１１３】
実施例４〜１０
実施例１と同様にして、成分（Ｉ）、成分（II）、成分（IIIＡ）および成分（IIIＢ）として表１に示す種類と量を用いて本発明の非水電解液を調製した。
【０１１４】
なお、得られた電解質塩溶解用溶媒はいずれも低粘度であり、電解質塩との混合は容易であった。
【０１１５】
比較例２
成分（Ｉ）を配合せず、成分（II）としてcis−１，２−ジメチル−１，２−ジフルオロエチレンカーボネート（IIＡ）、成分（IIIＡ）としてエチレンカーボネート（IIIＡ−１）、成分（IIIＢ）としてジメチルカーボネート（IIIＢ−１）を（IIＡ）／（IIIＡ−１）／（IIIＢ−１）＝３／２７／７０体積％比となるように混合したほかは実施例４と同様にして比較用の非水電解液を調製した。
【０１１６】
比較例３
成分（II）に代えて１，１−ジフルオロエチレンカーボネート（IVＡ）を用いたほかは実施例４と同様にして比較用の非水電解液を調製した。
【０１１７】
試験３（電池特性の測定）
以下の方法で円筒型二次電池を作製した。
【０１１８】
試験１で作製した帯状の正極を厚さ２０μｍの微孔性ポリエチレンフィルム（セパレータ）を介して試験１で作製した帯状の負極に重ね、渦巻状に巻回して渦巻状巻回構造の積層電極体とした。その際、正極集電材の粗面側が外周側になるようにして巻回した。その後、この電極体を外径１８ｍｍの有底円筒状の電池ケース内に充填し、正極および負極のリード体の溶接を行った。
【０１１９】
ついで、実施例１〜１０および比較例１〜３で調製した電解液を電池ケース内に注入し、電解液がセパレータなどに充分に浸透した後、封口し、予備充電、エージングを行い、筒形のリチウム二次電池を作製した。
【０１２０】
このリチウム二次電池について、つぎの要領で放電容量、レート特性、サイクル特性および過充電時の安全性を調べた。結果を表１に示す。
【０１２１】
（放電容量）
充放電電流をＣで表示した場合、１８００ｍＡを１Ｃとして以下の充放電測定条件で測定を行う。評価は、比較例１の放電容量の結果を１００とした指数で行う。
【０１２２】
充放電条件
充電：１．０Ｃ、４．２Ｖにて充電電流が１／１０Ｃになるまでを保持（ＣＣ・ＣＶ充電）
放電：１Ｃ  ３．０Ｖｃｕｔ（ＣＣ放電）
【０１２３】
（レート特性）
充電については、１．０Ｃで４．２Ｖにて充電電流が１／１０Ｃになるまで充電し０．２Ｃ相当の電流で３．０Ｖまで放電し、放電容量を求める。引き続き、１．０Ｃで４．２Ｖにて充電電流が１／１０Ｃになるまで充電し、２Ｃ相当の電流で３．０Ｖになるまで放電し、放電容量を求める。この２Ｃでの放電容量と、０．２Ｃでの放電容量との比から、つぎの計算式に代入してレート特性を求める。
レート特性（％）＝２Ｃ放電容量（ｍＡｈ）／０．２Ｃ放電容量（ｍＡｈ）×１００
【０１２４】
（サイクル特性）
サイクル特性については、上記の充放電条件（１．０Ｃで４．２Ｖにて充電電流が１／１０Ｃになるまで充電し１Ｃ相当の電流で３．０Ｖまで放電する）で行う充放電サイクルを１サイクルとし、最初のサイクル後の放電容量と１００サイクル後の放電容量を測定する。サイクル特性は、つぎの計算式で求められた値をサイクル維持率の値とする。
サイクル維持率（％）＝１００サイクル放電容量（ｍＡｈ）／１サイクル放電容量（ｍＡｈ）×１００
【０１２５】
（過充電試験１）
実施例および比較例の円筒型電池について、それぞれ１ＣｍＡ相当の電流値で３．０Ｖまで放電し１２Ｖを上限電圧として３ＣｍＡ相当の電流値での過充電を行い、発火・破裂の有無を調べる。発火・破裂が発生した場合を×、発生しなかった場合を○とする。
【０１２６】
（過充電試験２）
実施例および比較例の円筒型電池について、それぞれ１ＣｍＡ相当の電流値で３．０Ｖまで放電した後ガラスウールで電池を巻き、１２Ｖを上限電圧として1ＣｍＡ相当の電流値での過充電を行い、発火・破裂の有無を調べる。発火・破裂が発生した場合を×、発生しなかった場合を○とする。
【０１２７】
【表１】
0005401836.tif 000012
【０１２８】
表１の結果より、１，２−ジメチル−１，２−ジフルオロエチレンカーボネートを添加したものはこれらを加えていない比較例１よりも放電容量、レート特性、サイクル特性が向上していることが分かる。また、成分（Ｉ）を配合しなかった比較例２、さらには比較例３のジフルオロエチレンカーボネートよりも放電容量、レート特性、サイクル特性ともに効果が大きいということが分かる。また、過充電試験の結果から安全性もさらに向上することが分かる。
【０１２９】
さらに、trans−１，２−ジメチル−１，２−ジフルオロエチレンカーボネート（実施例２）とcis−１，２−ジメチル−１，２−ジフルオロエチレンカーボネート（実施例１）では、cis−１，２−ジメチル−１，２−ジフルオロエチレンカーボネート（実施例１）を使用した方が放電容量、レート特性、サイクル特性ともに効果が大きいということが分かる。また、過充電試験の結果から安全性もさらに向上することが分かる。
【０１３０】
また１，２−ジエチル−１，２−ジフルオロエチレンカーボネート（実施例３）を用いても同様の効果が奏されることも分かる。
【０１３１】
実施例１１
成分（Ｉ）としてＨＣＦ2ＣＦ2ＣＨ2ＯＣＦ2ＣＦＨＣＦ3（ＩＡ−２）を用いたほかは実施例１と同様にして本発明の非水電解液を調製した。
【０１３２】
実施例１２
成分（Ｉ）としてＣＦ3ＣＦ2ＣＨ2ＯＣＦ2ＣＦ2Ｈ（ＩＡ−３）を用いたほかは実施例１と同様にして本発明の非水電解液を調製した。
【０１３３】
実施例１３
成分（Ｉ）としてＣＦ3ＣＯＯＣＨ2ＣＦ2ＣＦ2Ｈ（ＩＢ−１）を用いたほかは実施例１と同様にして本発明の非水電解液を調製した。
【０１３４】
実施例１４
成分（Ｉ）としてＣＦ3ＣＨ2ＯＣＯＯＣＨ2ＣＦ3（ＩＣ−１）を用いたほかは実施例１と同様にして本発明の非水電解液を調製した。
【０１３５】
実施例１５〜１７
電解質塩としてＬｉＰＦ6（ＶＡ）に代えて、ＬｉＮ（Ｏ2ＳＣＦ3）2（ＶＢ）（実施例１５）、ＬｉＮ（Ｏ2ＳＣ2Ｆ5）2（ＶＣ）（実施例１６）またはＬｉＢＦ4（ＶＤ）（実施例１７）を用いたほかは実施例１と同様にして本発明の非水電解液を調製した。
【０１３６】
実施例１８〜２１
成分（Ｉ）、成分（II）、成分（IIIＡ）および成分（IIIＢ）の配合割合を表２に示す量を用いたほかは実施例１と同様にして本発明の非水電解液を調製した。
【０１３７】
これらの非水電解液について、上記試験３を行った。結果を表２に示す。
【０１３８】
【表２】
0005401836.tif 000013
【０１３９】
表２の結果より、１，２−ジメチル−１，２−ジフルオロエチレンカーボネートを用いるときは、含フッ素エーテル（ＩＡ−１）に代えて他の含フッ素エーテル（実施例１１〜１２）を用いても、また電解質塩を変更しても（実施例１５〜１７）、また含フッ素エーテルまたは１，２−ジメチル−１，２−ジフルオロエチレンカーボネートの配合量を変更しても（実施例１８〜２１）、放電容量、レート特性、サイクル特性ともに向上することが分かる。また、含フッ素エステル（実施例１３）または含フッ素鎖状カーボネート（実施例１４）を用いた場合、放電容量、レート特性ともに向上することが分かる。また、過充電試験の結果から安全性もさらに向上することが分かる。
【図面の簡単な説明】
【０１４０】
【図１】試験１で作製する２極式セルの縦断面分解模式図である。
【図２】試験１で測定した内部インピーダンスをＣｏｌｅ−Ｃｏｌｅプロットしたグラフである。実施例１〜２の半円部が小さく、抵抗が小さいことが分かる。
【図３】試験２で作製するラミネートセルの概略平面図である。
【図４】試験２で測定した温度（℃）と発熱量（Heat Flow:ｍＷ）の関係を示すグラフである。実施例１の発熱開始温度が高いことが分かる。
【符号の説明】
【０１４１】
１  正極
２  負極
３  セパレータ
４  正極端子
５  負極端子
６  アルミニウムラミネート包装材
【図１】
0005401836.tif 000014
【図２】
0005401836.tif 000015
【図３】
0005401836.tif 000016
【図４】
0005401836.tif 000017